【事件の表示】
　特許第３１２０４７６号「カラーフィルタ用着色ペースト」の請求項１ないし７に係る特許に対する特許異議の申立てについて、次のとおり決定する。
【結　論】
　訂正を認める。
　特許第３１２０４７６号の請求項１ないし５に係る特許を維持する。
【理　由】
1．手続きの経緯
　特許第３１２０４７６号の請求項１ないし７に係る発明は、平成３年７月２日（優先日平成３年２月２６日）に特許出願され、平成１２年１０月２０日にその特許権の設定登録がなされ、その後、松田珠希、株式会社コーエンより特許異議の申立てがなされ、その後、取消理由通知がなされ、その指定期間内の平成１３年１２月２５日に訂正請求がなされたものである。
　　
2．訂正の適否についての判断
2-1．訂正事項
　訂正事項ａ
　特許請求の範囲の請求項１に「スチレンを共重合成分として含有するアクリル系共重合体」とあるのを、「スチレン、メタクリル酸メチル、およびメタクリル酸またはマレイン酸を共重合成分として含有するアクリル系共重合体」と訂正する。
　訂正事項ｂ
　特許請求の範囲の請求項３、４を削除して、同請求項５ないし７を請求項３ないし５に繰り上げるとともに、同請求項５に記載の「請求項１〜４のいずれかに」を「請求項１、２のいずれかに」と、請求項６に記載の「請求項１〜４のいずれかに」を「請求項１〜３のいずれかに」と、請求項７に記載の「請求項１〜６のいずれかに」を「請求項１〜４のいずれかに」と、それぞれ訂正する。
　訂正事項ｃ
　明細書第２頁第１３行（段落【０００４】；特許公報第３欄第４０〜４１行）、明細書第２頁第１７行目（段落【０００５】；特許公報第３欄第４８行）、明細書第９頁第１３行目（段落【００２７】；特許公報第９欄第１行）の「スチレンを共重合成分として含有するアクリル系共重合体」を、「スチレン、メタクリル酸メチル、およびメタクリル酸またはマレイン酸共重合成分として含有するアクリル系共重合体」と訂正する。
　
2-2．新規事項追加の有無、訂正の目的の適否、及び特許請求の範囲の実質上の拡張又は変更の存否
　訂正事項ａは、願書に添付された明細書の実施例１の「・・・メタクリル酸メチル３０ｇとスチレン４０ｇ、メタクリル酸３０ｇに・・・重合を完了する。」との記載（段落【００１７】参照）、実施例２の「・・・メタクリル酸メチル１０ｇとスチレン６０ｇ、メタクリル酸３０ｇに・・・重合を完了する。」との記載（段落【００１９】参照）、実施例３の「・・・メタクリル酸メチル６０ｇとスチレン１０ｇ、メタクリル酸３０ｇに・・・重合を完了する。」（段落【００２０】参照）、実施例４の「・・・実施例１のメタクリル酸の代わりにマレイン酸を用いる以外は全く実施例１と同様にしてボリマを重合し・・・」との記載（段落【００２１】参照）（そのまま・・・・・）の記載に基づいて、請求項１に記載された「スチレンを共重合成分として含有するアクリル系共重合体」を「スチレン、メタクリル酸メチル、およびメタクリル酸またはマレイン酸を共重合成分として含有するアクリル系共重合体」に限定するものであるから、願書に添付された明細書に記載された事項の範囲内の訂正であって、特許請求の範囲の減縮を目的とする訂正に該当し、また、実質上特許請求の範囲を拡張し又は変更するものではない。
　訂正事項ｂは、上記訂正事項ａに伴い、特許請求の範囲の請求項３及び請求項４を削除するとともに、引用する請求項の番号を訂正するものであるから、願書に添付された明細書に記載された事項の範囲内の訂正であって、特許請求の範囲の減縮を目的とする訂正に該当し、また、実質上特許請求の範囲を拡張し又は変更するものではない。
　訂正事項ｃは、上記ａの訂正に伴なって、発明の詳細な説明の記載部分に生じた不整合な記載を訂正して、特許請求の範囲の記載との整合を図るものであるから、該訂正は、願書に添付した明細書又は図面に記載した事項の範囲内のものであって、明りょうでない記載の釈明を目的とする訂正に該当し、また、実質上特許請求の範囲を拡張し又は変更するものではない。
　
2-3．むすび
　以上のとおりであるから、上記訂正は、特許法等の一部を改正する法律（平成６年法律第１１６号）附則第６条第１項の規定によりなお従前の例によるとされる、特許法第１２０条の４項第３項において準用する平成６年法律１１６号による改正前の特許法１２６条第１項ただし書き及び第２項の規定に適合するので、当該訂正を認める。
    　
3．特許異議申立について
3-1．本件発明
　上記 2 で示したように訂正が認められるから、本件の請求項１ないし５に係る発明は、上記訂正に係る訂正明細書の特許請求の範囲に記載された以下のとおりのものである。
「【請求項１】側鎖にカルボキシル基とアクリロイル基またはメタクリロイル基を有するアクリル系共重合体であってスチレン、メタクリル酸メチル、およびメタクリル酸またはマレイン酸を共重合成分として含有するアクリル系共重合体を主たるバインダー成分とし、これに着色成分と多官能モノマ、光開始剤を含む感光性組成物からなることを特徴とするカラーフィルタ用着色ペースト。
【請求項２】請求項１に記載のアクリル系共重合体が、側鎖のカルボキシル基にアクリロイル基またはメタクリロイル基含有化合物を付加させたアクリル系共重合体であって、アクリロイル基またはメタクリロイル基含有化合物の付加量が、カルボキシル基に対して０．０５〜０．８当量であることを特徴とする請求項１記載のカラーフィルタ用着色ペースト。
【請求項３】側鎖にカルボキシル基とアクリロイル基またはメタクリロイル基を有するアクリル系共重合体をバインダー成分中に少なくとも５重量％以上含有することを特徴とする請求項１、２のいずれかに記載のカラーフィルタ用着色ペースト。
【請求項４】アクリル系共重合体がカルボキシル基を有するアクリル共重合体にグリシジル基を有するアクリロイル基またはメタクリロイル基含有化合物を付加させてなるものであることを特徴とする請求項１〜３のいずれかに記載のカラーフィルタ用着色ペースト。
【請求項５】請求項１〜４のいずれかに記載のカラーフィルタ用着色ペーストを用いたことを特徴とするカラーフィルタ。」
    　
3-2．特許異議の申立ての概要
3-2-1．特許異議申立人松田珠希は、証拠として、
　甲第１号証：特開平２−８０４号公報（以下「刊行物１」という）
　甲第２号証：特開昭５９−７１０４８号公報（以下「刊行物２」という）
　甲第３号証：特開平１−２８９８２０号公報（以下「刊行物３」という）を提出して、
　請求項１ないし５に係る発明は、刊行物１〜３に記載された発明に基づいて当業者が容易に発明をすることができたものであるので、特許法第２９条第２項の規定に違反してなされたものであるから、その特許は取り消されるべきである旨主張する。
　
3-2-2．特許異議申立人株式会社コーエンは、証拠として、
　甲第１号証：特開平２−１５３３５３号公報（以下「刊行物４」という）
　甲第２号証：特開昭６４−７０３６号公報（以下「刊行物５」という）
　甲第３号証：特開平２−２０８６０２号公報（以下「刊行物６」という）
　甲第４号証：特開平２−７７７４９２号公報（以下「刊行物７」という）を提出して、
　請求項１ないし５に係る発明は、刊行物４〜７に記載された発明に基づいて当業者が容易に発明をすることができたものであるので、特許法第２９条第２項の規定に違反してなされたものであるから、その特許は取り消されるべきである旨主張する。
　　
4．各刊行物の記載事項
4-1．刊行物１には、
(1a)「本発明は、カラーフィルター用多色パターンの形成方法に関するものであり、特に顔料含有感光性組成物の溶液を用いて、一色づゝ逐次パターンを形成する多色パターンの形成方法に関するものである。」（第１頁右下欄第３〜７行）、
(1b)「本発明で用いられる顔料含有感光性溶液は、ネガ型フォトレジスト組成物、顔料及び有機溶剤からなり、ネガ型フォトレジスト組成物は、下記の４種類に分類される。」（第３頁左上欄第６〜９行）、
(1c)「〔２〕光重合性感光性組成物
　光重合性感光性組成物は、米国特許第３，５４９，３６７号明細書等に開示されている付加重合性不飽和モノマー、光重合開始剤およびバインダーからなる。付加重合性不飽和モノマーは、少なくとも１個の付加重合可能なエチレン性不飽和基をもち、沸点が常圧で１００℃以上の化合物である。例えば、ポリエチレングリコールモノ（メタ）アクリレート、・・・等の単官能のアクリレートやメタアクリレート；ポリエチレングリコールジ（メタ）アクリレート、トリメチロールエタントリ（メタ）アクリレート・・・等の多官能アルコールにエチレンオキサイドやプロピレンオキサイドを付加させた後（メタ）アクリレート化したもの、・・・エポキシ樹脂と（メタ）アクリル酸の反応生成物であるエポキシアクリレート類等の多官能のアクリレートやメタアクリレートをあげることが出来る。」（第４頁右上欄第１３行〜右下欄第５行）、
(1d)「光重合開始剤としては、米国特許第２，３６７，６６０号明細書に開示されている・・・オキサジアゾール等が挙げられる。」（第４頁右下欄第１０行〜第５頁左上欄第１１行）、
(1e)「バインダーは、モノマーに対して相溶性のある線状有機高分子重合体で、有機溶剤に可溶で、弱アルカリ水溶液で現像できるものが好ましい。このような線状有機高分子重合体としては、側鎖にカルボン酸を有するポリマー、例えば、特開昭５９−４４６１５号、・・・特開昭５９−５３８３6号、特開昭５９−７１０４８号明細書に記載されているようなメタクリル酸共重合体、アクリル酸共重合体、イタコン酸共重合体、クロトン酸共重合体、マレイン酸共重合体、部分エステル化マレイン酸共重合体等があり、また同様に側鎖にカルボン酸を有する酸性セルロース誘導体がある。・・・特にこれらのなかでベンジル（メタ）アクリレート／（メタ）アクリル酸共重合体やベンジル（メタ）アクリレート／（メタ）アクリル酸／および他のモノマーとの多元共重合体が好適である。」（第５頁左上欄第１３行〜右上欄第１２行）、
(1f)「上記感光性組成物に添加される顔料としては、例えば、アゾ系、アンスラキノン系、キサンテン系・・・該顔料は、上記光硬化型感光性組成物に分散して着色感光性組成物を製造する。」（第５頁右下欄第１１行〜第６頁左上欄第１４行）
と記載されている。
　
4-2．刊行物２には、
(2a)「（１）側鎖または末端に多官能性エチレン性不飽和基を有する光重合系感光性樹脂および光重合開始剤を含むことを特徴とする光重合系感光性組成物。
（２）・・・。
（３）光重合系感光性樹脂が、一般式、
-(ＣＨ-ＣＲ４)-
　│　 │
　Ｒ５ ＣＯＯ-(ＣＨ２)ｑ-Ｃ(Ｒ１）ｍ-(-(Ｒ２Ｏ)ｐ-ＣＯＣＲ３=ＣＨ２)ｎ  　
（式中、Ｒ１は水素原子、アルキル基またはヒドロキシアルキル基を示し、Ｒ２はアルキレン基を示し、Ｒ３およびＲ４は水素原子またはメチル基を示し、Ｒ５は水素原子またはカルボキシル基を示し、ｍは０または１、ｎは２または３でｍ＋ｎ＝３を示し、ｐは１〜３の数を示し、ｑは０〜３の数を示す。）で表わされる単位を有する特許請求の範囲第１項記載の光重合系感光性組成物。
（４）更にエチレン性不飽和化合物を含む特許請求の範囲第１項記載の光重合系感光性組成物。」（特許請求の範囲）、
(2b)「従って、本発明の目的は、水性アルカリ溶液中で現像可能で、より高い感光速度を有する光重合系感光性樹脂を含む組成物を提供することである。」（第２頁右下欄第１９行〜第３頁左上欄第２行）、
(2c)「従来、光重合系感光性樹脂としては、側鎖にカルボキシル基を有する重合体、例えば、（メタ）アクリル酸、マレイン酸等の（共）重合体（「樹脂」と同義）に（メタ）アクリル酸グリシジルを付加反応させたもの；・・・など側鎖中に単官能性エチレン性不飽和基を有する重合体が使用されている。」（第３頁左上欄第３〜２０行）、
(2d)「側鎖または末端に特定のエチレン性不飽和基を有する樹脂を用いることにより、現像性、画像品質を低下させることなく、感光速度にすぐれた光重合系感光性樹脂を含む組成物が得られることを見出し、本発明に至った。」（第３頁右上欄第１０〜１５行）、
(2e)「かかる樹脂は、側鎖または末端にカルボン酸または無水力ルボン酸を有する重合体と水酸基を有する多官能性エチレン性不飽和化合物とを公知の方法でエステル反応させることにより容易に得ることができる。
　側鎖または末端にカルボン酸または無水力ルボン酸を有する重合体としては、例えば、（メタ）アクリル酸の単独重合体、（メタ）アクリル酸／（メタ）アクリル酸エステル共重合体、スチレン／（メタ）アクリル酸共重合体、スチレン／無水マレイン酸共重合体等が挙げられる。」（第４頁左上欄第６〜１６行）、
(2f)「前記の多官能性エチレン性不飽和基を重合体の側鎖に導入する比率は、増加させるに従つて感度は向上するが、アルカリ水溶液に対する現像性が低下する。従つて、使用する重合体の種類もしくは使用する現像液によっても異なるが、元の重合体のカルボキシル基に対して０．０３〜０．９８当量、特に好ましくは０．１０〜０．８０当量の多官能性エチレン性不飽和化合物を重合体の側鎖に付加させるのが適当である。
　本発明の光重合系感光性樹脂は、他の重合体と混合して使用してもよい。混合使用してもよい。混合使用する場合、本発明の光重合系感光性樹脂１００重量部に対して５〜５００重量部程度混合する。」（第４頁左下欄第１７行〜右下欄第１０行）、
(2g)「本発明の光重合性組成物は広範囲な応用分野に有用であつて例えば平版、凹版、凸版等の印刷版の作成、プリント配線やＩＣの作成の為のフオトレジストや、ドライフイルム、レリーフ像、非銀塩リスフィルム、画像複製などの画像形成等に利用できる。」（第７頁左下欄第６〜１１行）、
(2h)「参考例２
　スチレン／無水マレイン酸共重合体（三京化成スチライトＣＭ−２Ｌ）、分子量≒５，０００）８．０８ｇ（０．０４モル）、２−ヒドロキシエチルアクリレート２．３２ｇ（０．０２モル）、ハイドロキノン２０ｍｇをジオキサン５０ｇに溶解し、１００℃で４時間加熱・撹拌後、多量の水中に滴下して析出させた後、真空乾燥して、カルボン酸半エステル重合体（単官能性樹脂）を合成した。
参考例３
　参考例２において、２−ヒドロキシエチルアクリレートの代わりにペンタエリスリトールトリアクリレートを使用したほかは同様にしてカルボン酸半エステル重合体（多官能性樹脂）を合成した。」（第７頁右下欄第５〜２０行）
と記載されている。
　　
4-3．刊行物３には、
(3a)「１．酸基含有アクリル系樹脂と脂環式エポキシ基含有不飽和化合物との反応物に、有機溶剤及び／又は重合性ビニルモノマーの希釈剤を配合してなる活性エネルギー線硬化型不飽和樹脂組成物」（特許請求の範囲）、
(3b)「本発明組成物で使用する酸基含有アクリル系樹脂は、（メタ）アクリル酸、２−カルボキシルエチル（メタ）アクリレート・・・（無水）マレイン酸などのエチレン性不飽和酸を必須成分とし、これに（メタ）アクリル酸のエステル類〔例えばメチル（メタ）アクリレート、エチル（メタ）アクリレート・・・〕；ビニル芳香族化合物［例えばスチレン、α−メチルスチレン、ビニルトルエン・・・］；アミド系不飽和化合物・・・から選ばれる１種もしくは２種以上の単量体とを共重合させた通常公知の共重合体が使用できる。」（第２頁左上欄第９行〜右上欄第１４行）、
(3c)「また、上記した脂環式エポキシ基含有不飽和化合物以外に、例えば（メタ）アクリル酸グリシジル、β−メチル（メタ）アクリル酸グリシジル、アリルグリシジルエーテル等の脂肪族エポキシ基含有不飽和化合物を脂環式エポキシ基含有不飽和化合物との総合計量に対して９０重量％以下の範囲で併用して使用できる。」（第３頁右上欄下から第２行〜左下欄第５行）、
(3d)「不飽和樹脂の合成例４
　メチルメタクリレート２０重量部、スチレン２０重量部、メチルアクリレート２５重量部、２−ヒドロキシエチルメタクリレート１５重量部、アクリル酸２０重量部およびアゾビスイソブチロニトリル５重量部からなる混合系を窒素ガス雰囲気下において１０５℃に保持した反応容器中のブチルセロソルブ６０重量部に３時間かけて滴下した。・・・高酸価アクリル樹脂（酸価１５０）溶液を得た。次にこの溶液に下記化合物　《 構造式省略 》
２５重量部およびハイドロキノン０．０６重量部を加えて空気を吹き込みながら８０℃で５時間反応させて不飽和樹脂（酸価６０、不飽和基数１．１個／分子量１０００、数平均分子量１０，０００）溶液を得た。」（第６頁左下欄末行〜第７頁左上欄第１行）、
(3e)「実施例７
　不飽和樹脂の合成例４の溶液１９８重量部、フェノールノボラックエポキシ樹脂（エポキシ当量１７３）２０重量部、α−ヒドロキシイソブチルフェノン５重量部、フタロシアニングリーン０．５重量部を３本ロールで混練した。この組成物をプリント配線板用ソルダーレジストインキとして使用した。・・・さらに、１％炭酸ソーダ溶液で未露光部を除去したのち、１４０℃で３０分間加熱することによりソルダーレジスト膜を得た。」（第９頁左上欄第８行〜右上欄第２行）
と記載されている。
　　
4-4．刊行物４には、
(4a)「（１）感光性樹脂と顔料からなり、前記感光性樹脂が多官能アクリレートモノマーと、有機重合体結合剤と、下記一般式（I）または一般式（II）で表される２−メルカプト−５−置換チアジアゾール系化合物から選ばれた少なくとも一種、一般式（III）で表されるフェニルケトン系化合物および単一の共有結合で互いに結合した２個のロフイン残基からなる２，４，５−トリフェニルイミダゾリル二量体からなる光重合開始剤とを含有する組成であることを特徴とする着色光重合組成物。
　《一般式（I）、一般式（II）、一般式（III）の化学式省略》」（特許請求の範囲）、
(4b)「本発明は、顔料で着色した感光性樹脂及びそれを利用した液晶、イメージセンサ一と組み合わせて用いるのに好適なカラーフィルタに関し、テレビ、ビデオモニタあるいは、コンピュータのデスプレイ及びイメージスキャナーに利用することができる。」（第２頁左下欄第１０〜１５行）、
(4c)「又、感光性樹脂の光重合開始剤としてアントラキノン、ナフトキノン等の多環キノン化合物やケトン系化合物が従来用いられていたが、低感度であるために、特に顔料が含まれていると光照射による画素形成に多くの時間を要し実用上問題であった。
　更に、良好な色再現性を得るために顔料濃度を高くすると、光照射のみでは、十分な重合物を得ることが出来ないため、接着性が悪く、現像による画像形成がきれいに出来ず、又耐環境性などの信頼性も問題であった。」（第３頁左上欄第７〜１６行）、
(4d)「有機重合体結合剤としては、アクリレートモノマーと相溶性のあるアクリル酸、メタクリル酸などの不飽和有機酸化合物とメチルアクリレート、エチルメタクリレート、ベンジルメタクリレート等の不飽和有機酸エステルをモノマーとした共重合物が挙げられる。カルボキシル基等の酸性基を持つと水溶性現像を可能とし有機溶剤現像と比較して経済性、安全性の面で有効である。」（第４頁右下欄第１〜８行）
と記載されている。
　　
4-5．刊行物５には、
(5a)「光架橋及び光重合系ネガ型レジストの重要な使用分野としては、グラビア版の印刷版の作成用のレジスト材、プリント基板作成時の金属腐食メッキ、ソルダ工程のマスクあるいはレジスト材料等が挙げられる。」（第１頁右下欄第１６〜２０行）、
(5b)「かかる光重合性重合体としては、例えば、一般式
-(ＣＨ-ＣＲ４)-
　│　 │
　Ｒ５ ＣＯＯ-(ＣＨ２)ｑ-Ｃ(Ｒ１）ｍ-(-(Ｒ２Ｏ)ｐ-ＣＯＣＲ３=ＣＨ２)ｎ　　　　
（式中、Ｒ１は水素原子、メチル基、エチル基等のアルキル基又はヒドロキシメチル基、ヒドロキシエチル基等のヒドロキシアルキル基を示し、Ｒ２はメチレン基、エチレン基、トリメチレン基等のアルキレン基を示し、Ｒ３は水素原子又はメチル基を示し、Ｒ４は水素原子又はメチル基を示し、Ｒ５は水素原子又はカルボキシル基を示し、ｍは０又は１、ｎは２又は３でｍ＋ｎ＝３を示し、ｐは１〜３の数を示し、ｑは０〜３の数を示す。）で表わされる単位を有する重合体が挙げられる。
　かかる重合体は、側鎖又は末端にカルボン酸又は無水カルボン酸を有する重合体と水酸基を有する多官能性エチレン性不飽和化合物とを公知の方法でエステル反応させることにより容易に得ることができる。
　反応に使用する側鎖又は末端にカルボン酸又は無水カルボン酸を有する重合体としては、例えば、（メタ）アクリル酸の単独重合体、（メタ）アクリル酸／（メタ）アクリル酸エステル共重合体、スチレン／メタアクリル酸共重合体、スチレン／無水マレイン酸共重合体等、或いは、それらの部分エステル化物が挙げられる。」（第４頁左上欄第７行〜右上欄第１５行）、
(5c)「前記の多官能性エチレン性不飽和基を重合体の側鎖に導入する比率は、増加させるに従って感度は向上するがアルカリ水溶液に対する現像性が低下する傾向にある。従って、使用する重合体の種類もしくは使用する現像液によっても異なるが、元の重合体のカルボキシル基に対して０．０３〜０．９８当量、特に好ましくは０．１０〜０．８０当量の多官能性エチレン性不飽和化合物を重合体の側鎖に付加させるのが適当である。
　上記光重合性重合体を使用する場合は、組成物中、５〜８０重量％、更に好ましくは７〜６０重量％の範囲で使用される。」（第４頁右下欄第１９行〜第５頁左上欄第１０行）、
(5d)「更に、本発明の感光性レジストは、他の成分として、公知の着色剤を併用してもよい。
　着色剤としては、例えばビクトリアピュアブル−ＢＯＨ、クリスタルバイオレット、メチルバイオレット、エチルバイオレット、ローダミンＢ、ダイアクリルブリリアントレッド６Ｂ−Ｎ等の染料あるいはフタロシアニンブルー又はクロモフタールレッド等の顔料が挙げられ、その使用量は通常０．１〜２０重量％、好ましくは０．１〜１０重量％の範囲から選ばれる。」（５頁右上欄第７〜１６行）
と記載されている。
　　
4-6．刊行物６には、
(6a)「（１）基板上に、スチレン系樹脂、有機色素、分散剤および溶媒を主成分とする光硬化性の着色組成物をコーティングして、任意の色数で所望のパターン形状に各色別に設けることを特徴とするカラーフィルター。」（特許請求の範囲第１項）、
(6b)「本発明に用いるスチレン系樹脂としては、市販品又は合成するとこにより入手できる。いずれにしても、スチレン系樹脂の一例としては、モノマー成分が、
　　スチレン　…　…　…　…　（ａ）
　　無水マレイン酸　　…　…　（ｂ）
であり、その組成比が（ａ）２０〜８０重量部、（ｂ）８０〜２０重量部からなるスチレン系樹脂を用いることが、あげられる。また、合成する場合にスチレンに添加することのできるモノマーとしては、無水マレイン酸、アクリル酸メタクリル酸、２−ヒドロキシエチルメタクリレート、２−ヒドロキシアクリレート、シクロヘキシルアクリレート、シクロヘキシルメタクリレート、の他に一般式：
　ＣＨ２＝ＣＨ・ＣＯＯ−(ＣＨ２)n−ＣＨ３　　（ｎ＝０〜４）
　　　　　 ＣＨ３　
　　　　 　｜
　ＣＨ２＝Ｃ‐ＣＯＯ−(ＣＨ２)n−ＣＨ３　　  （ｎ＝０〜４）
で表わせるアクリレート類等がある。」（第３頁右上欄第１４行〜同左下欄第１１行）、
(6c)「また、本発明の着色組成物に光硬化の性質をもたせるには、重合法により光硬化させると良い。
　重合法により光硬化させる場合、加えられるモノマー及び光重合開始剤を種々用いることができる。」（第４頁右下欄第１８行〜第５頁左上欄第２行）
と記載されている。
　　
4-7．刊行物７には、
「本発明で用いられる感光液の第１の成分は、（Ａ）側鎖に重合性二重結合とカルボキシル基とを含有する重量平均分子量２０００以上の高分子化合物、好ましくは重量平均分子量４０００以上の高分子化合物である。
　具体的には、例えば、ノボラックエポキシアノアクリレートの水酸基をに酸無水物を反応させた化合物、・・・カルボキシル基含有ポリマーにグリシジル（メタ）アクリレート、ヒドロキシエチル（メタ）アクリレート又はアリルアルコールなどを付加導入したポリマー・・・等が挙げられる。」（第２頁右上欄第２０行〜右下欄第１行）
と記載されている。
　　
5．対比・判断
5-1．異議申立人松田珠希の主張について
　本件請求項１に係る発明（以下「本件発明１」という）と刊行物１に記載された発明を対比すると、
　後者において、付加重合性不飽和モノマーは、「少なくとも１個の付加重合可能なエチレン性不飽和基をもち、沸点が常圧で１００℃以上の化合物である。例えば・・・ポリエチレングリコールジ（メタ）アクリレート、トリメチロールエタントリ（メタ）アクリレート・・・等の多官能アルコールにエチレンオキサイドやプロピレンオキサイドを付加させた後（メタ）アクリレート化したもの、・・・エポキシ樹脂と（メタ）アクリル酸の反応生成物であるエポキシアクリレート類等の多官能のアクリレートやメタアクリレート」であり、顔料含有感光性溶液は、カラーフィルター用多色パターンを形成するものであって、カラーフィルター用着色ペーストといえるので、
　後者の、「バインダー」、「顔料」、「付加重合性不飽和モノマー」、「光重合開始剤」、「光重合性感光性組成物」、「顔料含有感光性溶液」は、
前者の、「バインダー成分」、「着色成分」、「多官能モノマ」、「光開始剤」、「感光性組成物」、「カラーフィルタ用着色ペースト」にそれぞれ相当するから、
　両者は、「バインダー成分と、これに着色成分と多官能モノマ、光開始剤を含む感光性組成物からなるカラーフィルタ用着色ペースト」である点で一致し、
　バインダー成分が、前者では、「側鎖にカルボキシル基とアクリロイル基またはメタクリロイル基を有するアクリル系共重合体であってスチレン、メタクリル酸メチル、およびメタクリル酸またはマレイン酸を共重合成分として含有する」ものであるのに対して、後者では、モノマーに対して相溶性のある線状有機高分子重合体で、有機溶剤に可溶で、弱アルカリ水溶液で現像できるものが好ましい、とした上で、そのような線状有機高分子結合剤としての例として、側鎖にカルボン酸を有するポリマーを例示する点で相違する（摘記事項(1e)参照）。
　そこで相違点を検討すると、
　摘記事項(1e)から明らかなように、刊行物１には、例示ポリマーとして、特開昭５９−７１０４８号等の明細書に記載されているようなメタクリル酸共重合体、アクリル酸共重合体を使用できることが記載されている。そこでこの特開昭５９−７１０４８号公報である刊行物２の記載を検討するに、摘記事項(2e)から明らかなように、側鎖または末端にカルボン酸または無水力ルボン酸を有する重合体としては、（メタ）アクリル酸の単独重合体、（メタ）アクリル酸／（メタ）アクリル酸エステル共重合体、スチレン／（メタ）アクリル酸共重合体、スチレン／無水マレイン酸共重合体等が挙げられている。これらの挙げられた共重合体は、アクリル系共重合体ではあるが、カルボキシル基を有するモノマーとの２成分系共重合体であって、本件発明１の、スチレン、メタクリル酸メチル、およびメタクリル酸またはマレイン酸を共重合成分として含有するアクリル系共重合体については記載されていない。
　しかも、応用分野も平版、凹版、凸版等の印刷版の作成、プリント配線やＩＣの作成の為のフオトレジストや、ドライフイルム、レリーフ像、非銀塩リスフィルム、画像複製などであるから、カラーフィルター用に用いることが記載されているものでもない。
　　
　刊行物３には、酸基含有アクリル系樹脂と脂環式エポキシ基含有不飽和化合物とを反応させること、ならびに脂環式エポキシ基含有不飽和化合物以外に、例えば（メタ）アクリル酸グリシジル、β−メチル（メタ）アクリル酸グリシジル、アリルグリシジルエーテル等の脂肪族エポキシ基含有不飽和化合物も併用して反応させることは記載されているが（摘記事項(3c)参照）、アクリル系共重合体がスチレンとメタクリル酸メチルに、メタクリル酸またはマレイン酸のいずれかを共重合成分として含有する３成分のアクリル系共重合体であることについては記載されていない。
　したがって、刊行物２、３の記載からは、本件発明１の「アクリル系共重合体であってスチレン、メタクリル酸メチル、およびメタクリル酸またはマレイン酸のいずれかを共重合成分して含有するアクリル系共重合体」という構成を容易に導き出すことができない。
　よって、本件発明１が、刊行物１〜３に記載された発明に基づいて当業者が容易に発明をすることができたものであるとすることはできない。
　　
　本件発明１が、刊行物１〜３に記載された発明に基づいて当業者が容易に発明をすることができたものではない以上、本件発明１の構成をすべて引用してさらに限定を加える、請求項２ないし４に係る発明についても、全く同じ理由で、刊行物１〜３に記載された発明に基づいて当業者が容易に発明をすることができたものであるとすることはできない。
　本件発明１ないし４の着色ペーストを用いて製造された請求項５のカラーフィルターに係る発明も、同様に刊行物１〜３に記載された発明に基づいて当業者が容易に発明をすることができたものであるとすることはできない。
　　
5-2．異議申立人株式会社コーエンの主張について
　本件発明１と刊行物４に記載された発明を対比すると、
　後者において、顔料で着色した感光性樹脂は、液晶、イメージセンサ一と組み合わせるカラーフィルタに用いるものなので、カラーフィルタ用着色ペーストといえるものであり、
　後者の、「有機重合体結合剤」、「顔料」、「多官能アクリレートモノマー」、「光重合開始剤」、「感光性樹脂」、「着色光重合組成物」は、
前者の、「バインダー成分」、「着色成分」、「多官能モノマ」、「光開始剤」、「感光性組成物」、「カラーフィルタ用着色ペースト」にそれぞれ相当するから、
　両者は、「バインダー成分と、これに着色成分と多官能モノマ、光開始剤を含む感光性組成物からなるカラーフィルタ用着色ペースト」である点で一致し、
　(1）バインダー成分が、前者では、「側鎖にカルボキシル基とアクリロイル基またはメタクリロイル基を有する」ものであるのに対して、後者では、そのような記載がない点、
　(2) バインダー成分が、前者では、「スチレン、メタクリル酸メチル、およびメタクリル酸またはマレイン酸を共重合成分として含有するアクリル系共重合体」であるのに対して、後者では、「アクリレートモノマーと相溶性のあるアクリル酸、メタクリル酸などの不飽和有機酸化合物とメチルアクリレート、エチルメタクリレート、ベンジルメタクリレート等の不飽和有機酸エステルをモノマーとした共重合物」である点で相違する。
　　
　上記相違点について検討すると、
　刊行物５には、相違点(1）、即ち、「側鎖にカルボキシル基とアクリロイル基またはメタクリロイル基を有するアクリル系共重合体」については記載されているが、該共重合体は、（メタ）アクリル酸の単独重合体、（メタ）アクリル酸／（メタ）アクリル酸エステル共重合体、スチレン／メタアクリル酸共重合体、スチレン／無水マレイン酸共重合体等の２成分を共重合成分として含有するアクリル系共重合体であって、相違点(2)、即ち、これは「スチレン、メタクリル酸メチル、およびメタクリル酸またはマレイン酸のいずれか」を共重合成分として含有するアクリル系共重合体については記載がない。
　用途も光架橋及び光重合系ネガ型レジストの重要な使用分野としては、グラビア版の印刷版の作成用のレジスト材、プリント基板作成時の金属腐食メンキ、ソルダ工程のマスクあるいはレジスト材料等であって、カラーフィルタへの用途を示唆してはいない。
　　
　刊行物６には、スチレン系樹脂、有機色素、分散剤および溶媒を主成分とする光硬化性の着色組成物によりカラーフィルタを製造すること、及び、スチレン系樹脂を合成する場合にスチレンに添加することのできるモノマーとしては、無水マレイン酸、アクリル酸メタクリル酸、２−ヒドロキシエチルメタクリレート、２一ヒドロキシアクリレート、シクロヘキシルアクリレート、シクロヘキシルメタクリレート、の他に一般式で表わせるアクリル酸エステルなどが記載されているが、相違点(1)、即ち、「側鎖にアクリロイル基またはメタクリロイル基を有する」点については何ら記載がない。また、相違点(2)、即ち、「スチレン、メタクリル酸メチル、およびメタクリル酸またはマレイン酸」を共重合成分とする点についても記載がない。
　　
　刊行物７には、側鎖に重合性二重結合とカルボキシル基とを含有する重合体の例として、カルボキシル基含有ポリマーにグリシジル（メタ）アクリレートを反応させて付加導入することが記載されており、相違点(1)については記載があるものの、相違点(2)ついては何ら記載がなく、しかもカラーフィルターについては何ら記載されているものではない。
　　
　したがって、刊行物５〜７の記載からは、相違点(2)、即ち、アクリル系共重合体であってスチレン、メタクリル酸メチル、およびメタクリル酸またはマレイン酸を共重合成分とする構成を容易に導き出すことができない。
　よって、本件発明１が、刊行物４〜７に記載された発明に基づいて当業者が容易に発明をすることができたものであるとすることはできない。
　　
　本件発明１が、刊行物４〜７に記載された発明に基づいて当業者が容易に発明をすることができたものではない以上、本件発明１の構成をすべて引用してさらに限定を加える、請求項２ないし４に係る発明についても、全く同じ理由で、刊行物４〜７に記載された発明に基づいて当業者が容易に発明をすることができたものであるとすることはできない。
　本件発明１ないし４の着色ペーストを用いて製造された請求項５のカラーフィルターに係る発明も、同様に刊行物４〜７に記載された発明に基づいて当業者が容易に発明をすることができたものであるとすることはできない。
　　
5-3．刊行物１〜７からの容易性について
　以上のとおり、刊行物１〜７のいずれにも、本件発明１の「アクリル系共重合体であってスチレン、メタクリル酸メチル、およびメタクリル酸またはマレイン酸を共重合成分」とする構成については記載されていない以上、本件発明１は、刊行物１〜７に記載された発明に基づいて当業者が容易になし得たものであるとすることもできない。
　本件発明１が、刊行物１〜７に記載された発明に基づいて当業者が容易に発明をすることができたものとすることができない以上、本件発明１の構成をすべて引用してさらに限定を加える、請求項２ないし４に係る発明についても、全く同じ理由で、刊行物１〜７に記載された発明に基づいて当業者が容易に発明をすることができるものとすることはできない。
　本件発明１ないし４の着色ペーストを用いて製造された請求項５のカラーフィルターに係る発明も、同様に刊行物１〜７に記載された発明に基づいて当業者が容易に発明をすることができたものであるとすることはできない。
　　
6．むすび
　以上のとおりであるから、特許異議申立の理由及び証拠方法によっては、本件請求項１ないし５に係る発明の特許を取り消すことができない。
　また、他に本件請求項１ないし５に係る発明の特許を取り消すべき理由を発見しない。
　よって、結論のとおり決定する。
【異議決定日】
平成１４年２月６日（２００２．２．６）
【訂正の要旨】
　訂正の要旨
訂正事項ａ
　特許請求の範囲の減縮を目的として、特許請求の範囲の請求項１の「スチレンを共重合成分として含有するアクリル系共重合体」を、「スチレン、メタクリル酸メチル、およびメタクリル酸またはマレイン酸を共重合成分として含有するアクリル系共重合体」と訂正する。
訂正事項ｂ
　特許請求の範囲の減縮を目的として、特許請求の範囲の請求項３、４を削除して、同請求項５ないし７を請求項３ないし５に繰り上げるとともに、同請求項５に記載の「請求項１〜４のいずれかに」を「請求項１、２のいずれかに」と、請求項６に記載の「請求項１〜４のいずれかに」を「請求項１〜３のいずれかに」と、請求項７に記載の「請求項１〜６のいずれかに」を「請求項１〜４のいずれかに」と、それぞれ訂正する。
訂正事項ｃ
　不明りょうな記載の釈明を目的として、明細書第２頁第１３行（特許公報第３欄第４０〜４１行）、明細書第２頁第１７行目（特許公報第３欄第４８行）、明細書第９頁第１３行目（特許公報第９欄第１行）の「スチレンを共重合成分として含有するアクリル系共重合体」を、「スチレン、メタクリル酸メチル、およびメタクリル酸またはマレイン酸共重合成分として含有するアクリル系共重合体」と訂正する。
（５４）【発明の名称】
カラーフィルタ用着色ペースト
（５７）【特許請求の範囲】
　【請求項１】　側鎖にカルボキシル基とアクリロイル基またはメタクリロイル基を有するアクリル系共重合体であってスチレン
、メタクリル酸メチル、およびメタクリル酸またはマレイン酸
　【請求項２】　請求項１に記載のアクリル系共重合体が、側鎖のカルボキシル基にアクリロイル基またはメタクリロイル基含有化合物を付加させたアクリル系共重合体であって、アクリロイル基またはメタクリロイル基含有化合物の付加量が、カルボキシル基に対して０．０５〜０．８当量であることを特徴とする請求項１記載のカラーフィルタ用着色ペースト。
　【請求項
３
、２
　【請求項
４
　アクリル系共重合体がカルボキシル基を有するアクリル共重合体にグリシジル基を有するアクリロイル基またはメタクリロイル基含有化合物を付加させてなるものであることを特徴とする請求項１〜
３
　【請求項
５
４
【発明の詳細な説明】
　【０００１】
　【産業上の利用分野】本発明はカラー液晶テレビ、コンピュータ用カラー液晶ディスプレイ等のカラー液晶表示装置に好適なカラーフィルタにおいて、着色成分を含むアクリル系感光性組成物からなるカラーフィルタ用着色ペーストに関する。
　【０００２】
　【従来技術】従来アクリル系感光性組成物を使ってカラーフィルタを作る方法はいろいろ提案されている。それらはアクリル系酸ポリマとエチレン性不飽和基をもつ化合物との混合物を主成分とするものであり、主成分となるアクリル系酸ポリマは光による架橋反応には関与しない。そのため現像時に露光部と未露光部の現像液に対する溶解性の差が小さく、結果として現像性が悪くなったりパターンエッジが不鮮明になる事が大きな問題であった。
　【０００３】
　【発明が解決しようとする課題】本発明はかかる従来技術の諸欠点に鑑み創案されたもので、その目的とするところは現像性が良く、かつエッジ部の尖鋭なパターンを作ることができるカラーフィルター用着色ペーストを提供することにある。
　【０００４】
　【課題を解決するための手段】かかる本発明の目的は、側鎖にカルボキシル基とアクリロイル基またはメタクリロイル基を有するアクリル系共重合体であってスチレン
、メタクリル酸メチル、およびメタクリル酸またはマレイン酸
　【０００５】ここで言う側鎖にカルボキシル基とアクリロイル基またはメタクリロイル基を有するアクリル系共重合体であってスチレン
、メタクリル酸メチル、およびメタクリル酸またはマレイン酸
　【０００６】本発明で使用される不飽和カルボン酸としては、アクリル酸、メタクリル酸、イタコン酸、クロトン酸、マレイン酸、フマル酸、ビニル酢酸および酸無水物などがあげられるが、これらに限定されない。
　【０００７】また、エチレン性不飽和化合物としては、アクリル酸メチル、メタクリル酸メチル、アクリル酸エチル、メタクリル酸エチル、アクリル酸ｎ−プロピル、アクリル酸イソプロピル、メタクリル酸ｎ−プロピル、メタクリル酸イソプロピル、アクリル酸ｎ−ブチル、メタクリル酸ｎ−ブチル、アクリル酸ｓｅｃ−ブチル、メタクリル酸ｓｅｃ−ブチル、アクリル酸イソ−ブチル、メタクリル酸イソ−ブチル、アクリル酸ｔｅｒｔ−ブチル、メタクリル酸ｔｅｒｔ−ブチル、アクリル酸ｎ−ペンチル、メタクリル酸ｎ−ペンチル、スチレン、ｐ−メチルスチレン、ｏ−メチルスチレンおよびｍ−メチルスチレンなどが挙げられるが、これらに限定されない。
　【０００８】これらのエチレン性不飽和化合物の中でも特にメタクリル酸メチルおよびスチレンを使用することが好ましく、アクリル系共重合体の共重合成分としてこれらの成分を含有せしめることによって再現性の良い重合を行うことができるとともに塗膜硬度も高くすることができる。
　【０００９】アクリロイル基またはメタクリロイル基を不飽和カルボン酸とエチレン性不飽和化合物を共重合させた共重合体に付加させる方法としては、該共重合体のカルボキシル基や水酸基側鎖にグリシジル基を有するアクリロイル基またはメタクリロイル基含有化合物やアクリル酸クロライドを付加反応させて作る方法が一般的である。その他イソシアネートを利用してアクリロイル基またはメタクリロイル基を有する化合物を付加させることもできる。ここで言うグリシジル基を有するアクリロイル基またはメタクリロイル基含有化合物やアクリル酸クロライドとしてはアクリル酸グリシジル、メタクリル酸グリシジル、α−エチルアクリル酸グリシジル、クロトニルグリシジルエーテル、クロトン酸グリシジルエーテル、イソクロトン酸グリシジルエーテル、アクリル酸クロライド、メタクリル酸クロライド、などが挙げられる。
　【００１０】これらのアクリロイル基またはメタクリロイル基含有化合物の付加量は、アクリル共重合体のカルボキシル基に対して０．０５〜０．８当量の範囲が好ましくさらに好ましくは０．１〜０．６当量である。アクリロイル基またはメタクリロイル基含有化合物の付加量が０．０５当量未満では現像許容幅が狭いうえ、パターンエッジの切れが悪くなりやすく、またこの付加量が０．８当量より大きい場合は、未露光部の現像液溶解性が低下したり、塗膜硬度が低くなりやすく、実用性のあるカラーフィルタが得られにくい。
　【００１１】バインダー成分中に含まれる側鎖にカルボキシル基とアクリロイル基またはメタクリロイル基を有するアクリル系共重合体の割合は少なくとも５重量％以上、さらに好ましくは２０重量％以上であることが好ましい。該アクリル系共重合体の含有量が５重量％未満では現像許容幅の拡大効果が小さいうえ、現像性が低下しやすくエッジ部の尖鋭なパターンを作り難いため好ましくない。
　【００１２】着色成分としては従来の有機、無機顔料の他に染料などを単独または混合して使うことができる。
　【００１３】多官能モノマとしてはビスフェノールＡジグリシジルエーテルアクリレート、ポリアクリレートカルバメート、変性ビスフェノールＡエポキシアクリレート、アジピン酸１，６−ヘキサンジオールアクリル酸エステル、無水フタル酸プロピレンオキサイドアクリル酸エステル、トリメリット酸ジエチレングリコールアクリル酸エステル、ロジン変性エポキシジアクリレート、アルキッド変性アクリレートのようなオリゴマーと、トリプロピレングリコールジアクリレート、１，６−ヘキサンジオールジアクリレート、ビスフェノールＡジグリシジルエーテルジアクリレート、トリメチロールプロパントリアクリレートおよびペンタエリスリトールトリアクリレートなどが挙げられる。これらは単独または混合して使用することができる、また次に挙げるような単官能モノマも併用することができる。それらは例えば、エチルアクリレート、エチルメタクリレート、２エチルヘキシルメタクリレート、ヒドロキシエチルメタクリレート、２−エチルヘキシルアクリレート、ｎ−ブチルメタクリレート、グリシジルメタクリレート、ラウリルアクリレート、ラウリルメタクリレート、ステアリルメタクリレート、ステアリルアクリレート、イソボニルメタクリレート、イソボニルアクリレート、これらの２種以上の混合物、またはその他の化合物との混合物などである。
　【００１４】光重合開始剤としては、公知のものが使用でき、例えばα−アミノアセトフェノン、アンスラキノン、ベンゾインエーテル、ベンジル、ベンゾフェノン、４，４′ービスジメチルアミノベンゾフェノン、４，４′ービストリクロロメチルベンゾフェノン、ジブチルフェニルホスフィン、α，αージエトキシアセトフェノン、２ーエチルアンスラキノン、ベンゾインビスフェニル、クロロベンゾフェノン、ベンゾイン、ベンゾインメチルエーテル、ベンゾインイソブチルエーテル、アンスラキノンオキサントン、メチルオルソベンゾイル安息香酸およびパラジメチルアミノアセトフェノンなどが挙げられるがこれらに限定されない。
　【００１５】また、増感助剤としてパラジメチルアミノ安息香酸エステルなどを使用することができる。その他の添加剤としてはハイドロキノン、ハイドロキノンモノメチルエーテル、モノーｔーブチルハイドロキノン、カテコール、ピクリン酸等の重合禁止剤、パラフィンワックスなどの滑剤、シリカ、炭酸カルシウムなどの体質顔料が挙げられる。有機アルミニウム化合物、有機チタネート化合物、有機亜鉛化合物および有機カルシウム化合物などを添加してもよい。
　【００１６】
　【実施例】以下実施例によって本発明を具体的に説明するが、本発明はこれらに限定されるものではない。
　【００１７】実施例１
１０００ｃｃの４つ口フラスコにイソプロピルアルコールを１００ｇ仕込み、これをオイルバス中で８０℃に保ち窒素シール、攪拌を行いながらメタクリル酸メチル３０ｇとスチレン４０ｇ、メタクリル酸３０ｇにＮ．Ｎ−アゾビスイソブチロニトリル２ｇを混合してこれを滴下ロートで３０分かけて滴下する。この後４時間反応を続けた後、ハイドロキノンモノメチルエーテルを１ｇ添加してから常温に戻し重合を完了する。この様にして得られたものをポリマＡとした。つぎにこのポリマＡにイソプロピルアルコールを１００ｇを添加した後、これを７５℃に保ちながらメタクリル酸グリシジル４０ｇとトリエチルベンジルアンモニウムクロライド３ｇを添加し３時間反応させた。この様にして得られたものをポリマＢとした。ここでメタクリル酸グリシジルの反応率は、反応前後のポリマ酸価の変化から求めたところ７０％であった。したがって付加量は０．７３当量であった。さらに以下に示した組成のペーストを調整した。
　【００１８】
　　　　　ポリマＢ　　　　　　　　　　　　　　　　５０重量％
　トリメチロールプロパントリアクリレート　　　　　２０重量％
　　α−アミノアセトフェノン　　　　　　　　　　　　５重量％
　エチレングリコールモノエチルエーテル　　　　　２００重量％
このペーストに着色顔料として、赤はクロモフタールレッドＡ２Ｂ＋セイカファーストイエロー２７２０（７／３）を２０重量％、緑はグリーン２ＹＮ＋セイカファーストイエロー２７２０（８／２）を１８重量％、青はシアニンブルーＥ＋バイオレットＲＶＳ（７／３）を１８重量％をそれぞれ添加し、ホモミキサーで３０分攪拌して顔料を分散した。この様にして得られた顔料ペーストを２μフィルターで加圧濾過した後、ガラス板にスピンナーで塗布した。さらに８０℃、１０分のプリベークを行った後、高圧水銀灯でパターン露光し、炭酸ソーダー１％水溶液で現像した。つぎに２００℃、３０分のべークを行い、これらの工程を３回繰り返してガラス板上に３色のモザイクパターンを形成した。その結果現像性に関しては、未露光部は現像液中で５秒で溶解し、露光部は１〜５分間現像液に漬けたままでも良いパターンが得られ、なおかつパターンのエッジ部は尖鋭であった。
　【００１９】実施例２
１０００ｃｃの４つ口フラスコにイソプロピルアルコールを１００ｇ仕込み、これをオイルバス中で８０℃に保ち窒素シール、攪拌を行いながらメタクリル酸メチル１０ｇとスチレン６０ｇ、メタクリル酸３０ｇにＮ．Ｎ−アゾビスイソブチロニトリル２ｇを混合してこれを滴下ロートで３０分かけて滴下する。この後４時間反応を続けた後、ハイドロキノンモノメチルエーテルを１ｇ添加してから常温に戻し重合を完了する。この様にして得られたものをポリマＣとした。つぎにこのポリマＣにイソプロピルアルコールを１００ｇを添加した後、これを７５℃に保ちながらメタクリル酸グリシジル４０ｇとトリエチルベンジルアンモニウムクロライド３ｇを添加し３時間反応させた。この様にして得られたものをポリマＤとした。ここでメタクリル酸グリシジルの反応率は、反応前後のポリマ酸価の変化から求めたところ７０％であった。したがって付加量は０．７３当量であった。このようにして得られたポリマを実施例１と同様の方法でペーストとし、塗布、パターニング評価をしたところ、未露光部は現像液中で５秒で溶解し、露光部は１〜５分間現像液に漬けたままでも良いパターンが得られ、なおかつパターンのエッジ部は尖鋭であった。
　【００２０】実施例３
１０００ｃｃの４つ口フラスコにイソプロピルアルコールを１００ｇ仕込み、これをオイルバス中で８０℃に保ち窒素シール、攪拌を行いながらメタクリル酸メチル６０ｇとスチレン１０ｇ、メタクリル酸３０ｇにＮ．Ｎ−アゾビスイソブチロニトリル２ｇを混合してこれを滴下ロートで３０分かけて滴下する。この後４時間反応を続けた後、ハイドロキノンモノメチルエーテルを１ｇ添加してから常温に戻し重合を完了する。この様にして得られたものをポリマＥとした。つぎにこのポリマＥにイソプロピルアルコールを１００ｇを添加した後、これを７５℃に保ちながらメタクリル酸グリシジル４０ｇとトリエチルベンジルアンモニウムクロライド３ｇを添加し３時間反応させた。この様にして得られたものをポリマＦとした。ここでメタクリル酸グリシジルの反応率は、反応前後のポリマ酸価の変化から求めたところ７０％であった。したがって付加量は０．７３当量であった。このようにして得られたポリマを実施例１と同様の方法でペーストとし、塗布、パターニング評価をしたところ、未露光部は現像液中で５秒で溶解し、露光部は１〜５分間現像液に漬けたままでも良いパターンが得られ、なおかつパターンのエッジ部は尖鋭であった。
　【００２１】実施例４
実施例１のメタクリル酸の代わりにマレイン酸を用いる以外はまったく実施例１と同様にしてポリマを重合し、同じようにカラーペーストを作成して評価したところ現像性に関して、未露光部は現像液中で５秒で溶解し、露光部はは１〜５分間現像液に漬けたままでも良いパターンが得られ、なおかつパターンのエッジ部は尖鋭であった。
　【００２２】実施例５
実施例１のメタクリル酸グリシジルの代わりにアクリル酸グリシジルを用いる以外はまったく実施例１と同様にしてポリマを製造し、同じようにカラーペーストを作成して評価したところ現像性に関しては、未露光部は現像液中で５秒で溶解し、露光部は１〜５分間現像液に漬けたままでも良いパターンが得られ、なおかつパターンのエッジ部は尖鋭であった。
　【００２３】実施例６
実施例１のメタクリル酸グリシジルの添加量が２０ｇである以外はまったく実施例１と同様にしてポリマを製造し、同じようにカラーペーストを作成して評価したところ、現像性に関しては未露光部は現像液中で５秒で溶解し、露光部は１〜５分間現像液に漬けたままでも良いパターンが得られ、なおかつパターンのエッジ部は尖鋭であった。この時のメタクリル酸グリシジルの反応率は７２％で、付加量は０．３８当量になった。
　【００２４】実施例７
実施例１のポリマＡ１００ｇをフラスコに取り、これに窒素シールをし攪拌しながらメタクリル酸クロライド２０ｇを３０分で滴下する。このとき反応温度が急激に上昇しないように、氷水をはったウォーターバスに付けて液温を１５℃に保ち、モノマ滴下時間を含めて１時間反応を行った。このようにして得られたポリマを実施例１と同じようにカラーペーストを作成して評価したところ、現像性に関しては未露光部は現像液中で５秒で溶解し、露光部は１〜５分間現像液に漬けたままでも良いパターンが得られ、なおかつパターンのエッジ部は尖鋭であった。
　【００２５】比較例１
実施例１で得られたポリマＡ１００ｇに、メタクリル酸グリシジル４０ｇをブレンドする以外は実施例１と同じ方法でポリマを作り評価したところ、現像性は露光後現像液に２０〜３０秒漬けただけでパターンが流れてしまった。
　【００２６】比較例２
実施例１でメタクリル酸グリシジルを１．９５ｇ添加して付加反応させる以外は実施例１と同じ方法でポリマを製造し評価したところ、現像性は露光後現像液に２０〜３０秒漬けただけで塗膜が流れてしまった。この時反応率は７８％でメタクリル酸グリシジルの付加量は０．０４当量であった。
　【００２７】
　【発明の効果】カラーフィルタ用着色ペーストに好適な感光性ポリマとして側鎖にアクリロイル基またはメタクリロイル基とカルボキシル基を有するアクリル系共重合体であってスチレン
、メタクリル酸メチル、およびメタクリル酸またはマレイン酸